(57)【要約】【課題】立体感に優れるとともに、使用時の力により不織布に押圧力が掛かったときに繊維間に開きが発生することを防止でき、このため自動車、家具、人体等の被掃除物の表面に存在する塵埃等を良好に拭き取ることができる掃除用具用不織布を得る。【解決手段】ワイパーなどの掃除用具として用いられる不織布である。熱可塑性樹脂にて形成された不織布構成長繊維同士が散点状の熱圧着点により接合されて不織布化されている。この不織布１１は、波形の多数の凹凸形状１２が付与されている。【選択図】図１
0003172308.tif 000002
【実用新案登録請求の範囲】
【請求項１】
ワイパーなどの掃除用具として用いられる不織布であって、熱可塑性樹脂にて形成された不織布構成長繊維同士が散点状の熱圧着点により接合されて不織布化されており、前記不織布は波形の多数の凹凸形状が付与されていることを特徴とする掃除用具用不織布。
【請求項２】
不織布構成長繊維は、繊維形成成分が芯部に配されるとともに繊維形成成分よりも低融点の熱融着成分が鞘部に配された芯鞘型複合長繊維であることを特徴とする請求項１記載の掃除用具用不織布。
【請求項３】
芯部がポリエステルにて形成され、鞘部がポリオレフィンにて形成されていることを特徴とする請求項２記載の掃除用具用不織布。
【請求項４】
波形の多数の凹凸形状は熱成形により付与されており、凹凸の凸部の頂部と凹部の底部を除いたそれ以外の部分は、前記凸部の頂部および凹部の底部に比べて、熱硬化の程度が低く柔軟であるとともに、熱硬化の程度が低く不織布構成長繊維同士が非拘束であることによる自由度が高いことを特徴とする請求項１から３までのいずれか１項記載の掃除用具用不織布。
【請求項５】
凹凸の形成密度が、不織布の単位面積あたりに形成された凸部の数で表して、４０〜１６０個／１００ｃｍ２であることを特徴とする請求項１から４までのいずれか１項記載の掃除用具用不織布。
【請求項６】
不織布の表面側の凸部の頂部から裏面側の凸部の頂部までの距離に対応した凹凸形状の高さで表される不織布の厚みが、１〜１０ｍｍであることを特徴とする請求項１から５までのいずれか１項記載の掃除用具用不織布。
【請求項７】
目付が１５〜３０ｇ/ｍ２であることを特徴とする請求項１から６までのいずれか１項記載の掃除用具用不織布。
【請求項８】
不織布の表面側の凸部の頂部から裏面側の凸部の頂部までの距離で表される無荷重時の不織布の厚みをＸとし、不織布の厚み方向に９．８０ｋＰａの荷重をかけたときのその厚みをＹとして、Ｙ／Ｘが０．１以下であることを特徴とする請求項１から７までのいずれか１項記載の掃除用具用不織布。
【請求項９】
ＪＩＳ  Ｌ１０９６のカンチレバー法で測定した剛性が、乾燥状態で、不織布のタテ方向では３０［ｍｍ／２５ｍｍ幅］以上かつ７０［ｍｍ／２５ｍｍ幅］以下であり、そのヨコ方向では２０［ｍｍ／２５ｍｍ幅］以上かつ６０［ｍｍ／２５ｍｍ幅］以下であることを特徴とする請求項１から８までのいずれか１項記載の掃除用具用不織布。
【請求項１０】
請求項１から９までのいずれか１項に記載の掃除用具用不織布を複数枚重ねて、各不織布同士が互いに離散しないように束ねたものであることを特徴とする掃除用具。
【請求項１１】
請求項１から９までのいずれか１項に記載の単数または複数の掃除用具用不織布と、短繊維綿とを、互いに離散しないように束ねたものであることを特徴とする掃除用具。
【請求項１２】
手持ち用のグリップに取り付け可能であることを特徴とする請求項１０または１１記載の掃除用具。
【考案の詳細な説明】
【技術分野】
【０００１】
本考案は、ワイパーなどの掃除用具として用いられる掃除用具用不織布およびそれを用いた掃除用具に関する。
【背景技術】
【０００２】
この種の掃除用不織布は、たとえば特許文献１に記載されている。この特許文献１に記載された掃除用不織布は、綿繊維を主体として構成され、高圧水流の作用によって綿繊維相互間が緊密に交絡されて凸部が形成され、隣接する凸部間を繋ぐ綿繊維にて凹部が形成されたものである。
【先行技術文献】
【特許文献】
【０００３】
【特許文献１】特開２００３−１８３９６８号公報
【考案の概要】
【考案が解決しようとする課題】
【０００４】
しかしながら、その凸部は、上述のように高圧水流の作用によって綿繊維相互間が緊密に交絡されて形成されただけのものであるため、圧縮したときに厚みが変化しにくく、ある一定の固さがある。よって、その不織布は、汚れ等を掻きとることには優れるものの、不織布内における空隙は大きくないため、立体感（ボリューム感）に富むものではない。
【０００５】
そこで、不織布の端部に切れ目を入れて立体感（ボリューム感）を持たせた掃除用具が考案されている。ところが、まだ満足できるものではなく、望まれる立体感を出すには綿繊維の質量をある程度以上とする必要がある。
【０００６】
また、一般に短繊維によって構成される掃除用不織布では、短繊維である綿繊維の反り返りの問題が存在する。すなわち、使用時の圧力で綿が押しつぶされて、綿間が開きやすくなり、これにより被掃除面と接する綿量が少なくなるため、拭き取り性能の低下となる。
【０００７】
そこで本考案は、立体感に優れるとともに、使用時の力により不織布に押圧力が掛かったときに繊維間に開きが発生することを防止でき、このため自動車、家具、人体等の被掃除物の表面に存在する塵埃等を良好に拭き取ることができる掃除用具用不織布を得ることを目的とする。
【課題を解決するための手段】
【０００８】
この目的を達成するため、本考案の、ワイパーなどの掃除用具として用いられる不織布は、熱可塑性樹脂にて形成された不織布構成長繊維同士が散点状の熱圧着点により接合されて不織布化されており、前記不織布は波形の多数の凹凸形状が付与されていることを特徴とする。
【考案の効果】
【０００９】
本考案の掃除用具用不織布は、熱可塑性樹脂にて形成された不織布構成長繊維同士が散点状の熱圧着点により接合されて不織布化されたものであるため、熱成形によって容易に所要の凹凸を付与することができて、ワイパーなどの掃除用具に必要な立体感を発現することができる。しかも不織布が長繊維によって構成されているため、使用時の圧力によって繊維間に開きが発生することを防止できる。よって本考案の掃除用具用不織布によれば、自動車、家具、人体等の被掃除物の表面に存在する塵埃等を良好に拭き取ることができる。
【図面の簡単な説明】
【００１０】
【図１】本考案の実施の形態の掃除用具用不織布の立体図である。
【図２】同不織布における散点状の熱圧着点を強調して描いた立体図である。
【図３】散点状の熱圧着点を詳細に描いた図である。
【図４】同不織布の構成長繊維の断面図である。
【図５】同不織布の断面図である。
【図６】図５に示される部分の要部の拡大図である。
【図７】本考案の実施の形態の掃除用具の立体図である。
【図８】同掃除用具の断面図である。
【考案を実施するための形態】
【００１１】
本考案の掃除用具用不織布は、図１に示すように、シート状の不織布１１に波形の多数の凹凸形状１２が付与されたものである。１３はその凸部、１４はその凹部であり、図示の例では凸部１３が千鳥状に配置されている。
【００１２】
不織布１１は、熱可塑性樹脂にて形成された長繊維によって構成されており、凹凸形状１２は、不織布１１を熱成形することによって付与されている。
【００１３】
詳細には、図２に示すように、不織布１１は、熱可塑性樹脂にて形成された不織布構成長繊維同士が散点状の熱圧着点１５により接合されて不織布化されたものである。図３において、１６は不織布の構成長繊維を示すが、図示のように、熱圧着点１５においては、複数の構成長繊維１６、１６同士が互いに熱圧着されて一体化されている。これに対し、熱圧着点１５以外の部分では、構成長繊維１６、１６同士は一体化されずに互いに自由に独立して存在している。このような構成であると、不織布１１にて掃除用具を構成した場合において、外部からの力が加わったときに、熱圧着点１５以外の部分では構成長繊維１６が自由に動くことが可能となって、掃除用具に所要の柔軟性を付与することが可能である。また熱圧着点１５以外の部分では、繊維間での埃やゴミの捕捉効果を良好に発揮することができる。
【００１４】
凹凸形状１２を付与する前の長繊維不織布において、各熱圧着点１５の面積の合計は、不織布の全面積に対して５〜２５％の範囲であることが望ましい。２５％以上であると、圧着点１５以外の部分での繊維１６の自由度が低下するため、繊維間での埃やゴミの捕捉効果が発揮しにくくなる。一方、５％以下であると、不織布の剛性が過剰に低下してしまう。
【００１５】
構成長繊維１６は、熱融着成分のみによって形成することも可能であるが、図示の不織布１１では、各構成長繊維１６は、繊維形成成分と、この繊維形成成分よりも低融点の熱融着成分とを有した複合長繊維によって構成されている。このような複合長繊維として、芯鞘型複合長繊維、サイドバイサイド型複合長繊維などが好適に用いられる。なかでも、図４に示すように、繊維形成成分１７が芯部に配されるとともに繊維形成成分１７よりも低融点の熱融着成分１８が鞘部に配された芯鞘複合長繊維を、好適に用いることができる。繊維形成成分１７としてはポリエステルを好適に用いることができ、その場合の熱融着成分１８としてはポリオレフィンを好適に用いることができる。
【００１６】
このような複合長繊維を用いることで、熱圧着点１５では、この熱圧着点１５の形成時すなわち熱圧着時に、熱融着成分１８のみが溶融し繊維形成成分１７は溶融せずに繊維形態を保った状態とすることができる。つまり、熱圧着後の熱圧着点１５において、熱融着成分１８は繊維形態を喪失しても、繊維形成成分１７は、繊維形態を維持しているため、溶融による強度低下を防止することができる。このため、熱圧着点１５の強度低下を防止することができる。
【００１７】
芯部の繊維形成成分１７を形成するポリエステルとしては、ポリエチレンテレフタレートを好適に例示することができる。または、ポリエチレンテレフタレートを主体とするポリエステルであって、酸成分としてイソフタル酸、アジピン酸等のカルボン酸等を含み、ジオール成分としてテトラメチレングリコール、ネオペンチルグリコール等を含む共重合ポリエステルを用いることもできる。共重合ポリエステルを用いる場合、エチレンテレフタレート単位が８０モル％以上であることが、重合体素材自体の耐熱性や得られた不織布の強力の点から、好ましい。またポリエステルとして、極限粘度が０．５以上、好ましくは０．６以上のものが、製糸性や得られる長繊維の強力の点から、好ましい。
【００１８】
鞘部の熱融着成分１８を形成するポリオレフィンとしては、ポリエチレン、ポリプロピレンなどを好適に用いることができる。ポリエチレンとしては、高密度ポリエチレン、中密度ポリエチレン、低密度ポリエチレン、線状低密度ポリエチレン等が挙げられる。オレフィン自体はソフトなプラチックに分類される為、熱融着成分１８のみが熱溶融し繊維間が結合されることで、繊維に損傷を与えることが少ないまま柔軟性と剛性とを付与することが可能である。
【００１９】
鞘部の熱融着成分１８を形成するポリエチレンは、ＪＩＳ  Ｋ６９２２に記載の方法に準じて測定したメルトフローレイトが１０〜４０ｇ／１０分であることが好ましい。この好適な溶融粘度範囲の上限超えると、溶融粘度が低過ぎるために繊維の均斉度が劣ることとなり、しかも得られる長繊維不織布にムラが生じ易くなる。逆に、好適な溶融粘度範囲の下限未満であると、溶融粘度が高過ぎるために高速製糸性に劣る結果となり、好ましくない。
【００２０】
芯部の繊維形成成分１７と鞘部の熱融着成分１８との複合比は、用途に応じて適宜決定すればよいが、鞘部が少な過ぎると十分な不織布強力及び伸度が得られない。したがって、通常は、芯部に対する鞘部の質量比が０．５〜３．０の範囲であることが好ましい。
【００２１】
構成長繊維１６の単糸繊度は、１．０〜１０ｄｔｅｘの範囲で選択するのが好ましい。単糸繊度が１．０ｄｔｅｘ未満であると、製糸時に糸切れが多く、紡糸操業性に劣ることとなる。しかも、凹凸不織布にしたときに、繊維と埃やゴミとの絡みが低下し、また、シート全体の剛性が低下するため好ましくない。逆に、単糸繊度が１０ｄｔｅｘを超えると、繊維間距離が大きくなることから、絡めた状態で保持した埃やゴミが脱落しやすくなる。また単糸繊度が１０ｄｔｅｘを超えると繊維の剛性が高くなり過ぎて、本考案の凹凸形状１２が付与された不織布を掃除用具として床面に押圧したときに、その凸部１３が潰れにくくなってしまう。すると、平坦な被掃除面に一様に接する機能が低下して、被掃除面から部分的に離間することになる傾向が増大してしまう。
【００２２】
構成長繊維１６において、芯部の繊維形成成分１７を形成するポリエステルおよび／または鞘部の熱融着成分１８を形成するポリエチレンには、必要に応じて、例えば艶消し剤、顔料、結晶核剤、耐候剤、難燃剤あるいは酸化防止剤等の各種添加剤が、本考案の効果を損なわない範囲であれば添加されていてもよい。
【００２３】
凹凸形状１２を形成する前の不織布は、いわゆるスパンボンド法によって効率良く製造することができる。たとえば、鞘成分としてポリエチレン、芯成分としてポリエステルを、芯鞘型複合断面となる紡糸口金装置を用いて溶融紡糸し、得られた紡出糸条を従来公知の横型吹付けや環状吹付け等の冷却装置を用いて冷却した後、目的繊度となるようにエアーサッカー等の牽引装置を用いて牽引細化して引取り、公知の開繊装置を用いて開繊維した後、スクリーンからなる移動堆積装置上に堆積させてウエブとし、加熱されたエンボスロールとフラットロールとからなる熱圧接装置を用いて部分的に熱圧接することによって、構成長繊維同士が散点状の熱圧着点により接合されて不織布化された、芯鞘型複合長繊維からなる不織布１１を得ることができる。
【００２４】
本考案の掃除用具用不織布においては、上述のように熱可塑性樹脂にて形成された長繊維を構成繊維とする不織布に凹凸形状１２が付与されているが、その凹凸形状１２は、熱エンボス加工によって好適に付与することができる。凹凸形状１２は、図１、２、５、６に示すように、不織布１１の表面の凸部１３が裏面の凹部１４に対応し、表面の凹部１４が裏面の凸部１３に対応した構造を呈している。
【００２５】
凹部１４はその内部に塵埃を捕捉することができるが、その捕捉性を考慮すると、凹部１４の形状は、ドット状、または清掃用モップの摺動（拭き取り）方向に直交するストライプ状であることが好ましい。このような形状であると、凹部１４を形成する繊維による凹部１４内への埃やゴミの捕捉効果を良好に発揮できる。ドットの形状は、丸型、楕円型、菱型、三角型、正方形型又は長方形などが挙げられる。しかし、これらに限られるものではなく、その他例えば半円状のものなど任意の形状であって良い。
【００２６】
凹凸形状１２の形成密度は、シート状の不織布１１の単位面積当たりに形成される凸部１３の個数で表すと、２０〜２００個／１００ｃｍ２であるのが好ましく、さらに好ましくは４０〜１６０個／１００ｃｍ２である。凸部の個数が４０個／１００ｃｍ２未満であると、シート状の不織布形態を維持するために必然的に凹凸の深さが浅くなることから、表面が平坦な状態となり、凹凸形状１２を付与することによる効果を得難くなる。逆に、１６０個／１００ｃｍ２を超えると、却って平坦な状態となって満足な凹凸形状を達成できなくなり、その場合も塵埃等の拭き取り性能が低下する。
【００２７】
図示のように凸部１３が千鳥状に配置されていることで、掃除用具の正規の摺動（拭き取り）方向のみならず、それに垂直な方向に摺動させた場合にも、被掃除面に存在する異なる埃やゴミを、凹部１４を構成する繊維で捕捉することができる。
【００２８】
凹凸形状１２を有する不織布１１の厚み、すなわち不織布１１の表面側の凸部１３の頂部から裏面側の凸部１３の頂部までの距離に対応した凹凸形状の高さは、任意であるが、１〜１０ｍｍ程度が好ましい。厚みが１ｍｍ未満であることは、不織布１１の凹凸状態が不十分であることを意味する。反対に厚みが１０ｍｍを超えると、凸部１３の高さ、及び凹部１４の深さが著しく大きいため、凹凸形状１２を付与するためのエンボス加工時にシート状の不織布が追従しにくく、時には破れが生じることもある。また、シート状の不織布からそのような著しい凹凸変化をつけるためには、エンボス加工時に熱を過剰に与えることが必要になるため、どうしても硬く仕上がってしまうことになる。
【００２９】
凹凸形状１２を付与する方法は、特に限定されるものではない。たとえば、凹凸構造を与えるための型が表面に彫刻された金属ロール、特に噛み合わせギアのように凹凸がはっきりしており、かつ、金属部全面で抑えない方式により、不織布の上下両方から型押しすることで凹凸を形成する熱凹凸エンボス加工方法が好ましい。この方法は、いわゆる深絞り加工となるものであって、加工部にその周囲から素材である繊維が流入することによって非常に深く成型されることが特徴である。
【００３０】
このような方法によって凹凸形状１２を付与するための装置としては、外周に凹凸を設けた円形板を多数重ねてローラーを構成し、一対のローラーのうちの一方のローラー表面の凹凸と対向するローラー表面の凸凹との間に不織布を通すことにより、不織布に凹凸形状を付与することができる装置を挙げることができる。さらに詳しくは、外周に凹凸を設けた円形板に、または外周に凹凸を設けた円形板同士の間に、スペーサのように機能する間隔保持機構を設けることで、凹凸付与装置を構成可能である。不織布１１の凸部１３と凹部１４の具体的な形状は、金属ロールの表面に彫刻される型の模様によって適宜設計することができる。
【００３１】
凹凸形状１２を付与するときの加工温度、すなわち金属ロールの温度は、加工速度にもよるが、不織布の構成長繊維を形成する各重合体融点のうちの最も低い融点をＴｍとしたときに、（Ｔｍ−５０）℃〜（Ｔｍ−１０）℃とすることが好ましい。加工温度が（Ｔｍ−５０）℃未満であると、得られる不織布に、厚み（深さ）のある明瞭な凹凸を発現できなくなる。逆に、加工温度が（Ｔｍ−１０）℃を超えると、熱圧接装置に重合体が固着し、このため不織布製造時の操業性を損なうばかりか、得られる不織布は硬直化して柔軟性が低下したものとなり、また、繊維全体が熱融着気味になることから、埃やゴミとの絡みが低下し拭き取り性を損なうこととなる。
【００３２】
すなわち、本考案の不織布は、構成長繊維が熱可塑性樹脂にて形成されているため、第一段階において熱圧着点の形成により不織布化されたシート状体が、第二段階において再度、凹凸付与装置の熱を帯びた凹凸によって上下から押圧されることで、押さえられた部位において、その部位の周囲からの素材の流入によって非常に深い成型が可能である。つまり、いわゆる深絞り加工をされた状態となっていることが特徴である。
【００３３】
凹凸形状１２が付与された不織布の目付は１５ｇ／ｍ２以上かつ３０ｇ／ｍ２以下であることが好ましい。この範囲内であると、適度に柔軟で且つ剛性の強い、掃除用具に適した不織布を構成することができる。目付が１５ｇ／ｍ２を下回ると、凹凸形状１２を付与するためのエンボス加工を施しても、凹凸がはっきりせず明瞭な輪郭が出にくい。一方、目付が３０ｇ／ｍ２を超えると、凹凸形状１２の部分の硬さが過剰に出てしまい、やわらかさ、ふんわり感が低下する。また、その場合は、後述する凹凸の潰れが少なく、不織布の変形が少なくなるため、平坦な被掃除面から離間することが多くなって、拭き取り効率が悪くなる。
【００３４】
多数の凸部１３を有している不織布１１を掃除用具として用いるために平坦な床面に押圧したときには、その凸部１３がある程度潰れないと、不織布１１の汚れ拭き取り面が平坦にならない。凸部１３が潰れにくく、したがってその拭き取り面が平坦になりにくいと、被掃除面としてのたとえば平坦な床面に一様に接することが少なく、部分的に床面から離間することになるから、平坦な床面を掃除するためには、必ずしも好適であるとはいい難い。
【００３５】
そこで本考案の不織布においては、凹凸形状１２を熱成形する際に、凸部１３の頂部と凹部１４の底部とを除いた他の部分は、これら凸部１３の頂部および凹部１４の底部に比べて、熱硬化の程度が低くなるようにすることが好ましい。すなわち、図６に示すように、凸部１３の頂部と凹部１４の底部とは、凹凸形状１２を維持するための熱硬化部１９を構成するが、それ以外の部分（山あいの部分）は、熱硬化部１９よりも熱硬化の程度が低くなるようにすることが好ましい。
【００３６】
これに対して凸部１３および凹部１４の全域を加熱押圧して熱成型すると、全体が硬くなって、上述のように凸部１３が潰れにくくなる。すなわち、本考案の不織布においては、凸部１３のトップの部分と凹部１４のボトムの部分のみ熱成形装置の熱源に触れさせて熱成型し、それ以外の山あいの部分は、熱源からの熱の供給を抑えて、トップやボトムに比べて軟化されることが少なく、したがってその後に硬くならない状態であることが望ましい。また山あいの部分では、熱硬化の程度が低く不織布構成長繊維同士が非拘束であることで、その自由度が高いことが望ましい。そうすることで、平坦な被掃除面を掃除するための押圧力を受けたときに、凸部１３が潰れやすくなる。また、全面を熱溶着させたときよりも、やわらかさ、ふんわり感が増すために、埃やゴミとの絡み合いも増し、その捕捉効果が発揮しやすくなる。
【００３７】
一方、上述のように凸部１３と凹部１４との山あいに存在する繊維の自由度が低下し、硬くなると、埃やゴミとの絡み合いが少なくなり、良好な捕捉効果が発揮できなくなる。また、捕捉した埃やゴミが脱落しやすくもなる。
【００３８】
これに対し、山あいの部分が柔軟であると、不織布を押圧しないときは比較的大きなごみに対する収容部すなわちエンボスの凹部を有しており、しかも押圧したときには、エンボスの凸部が潰れることで、床面などの平坦な被掃除面に対して汚れ拭き取り面が一様に接しやすくなる。
【００３９】
凹凸形状が付与された不織布を製造するための熱成形装置においては、位置を固定して設置された回転自在構造の一方のローラーに、対向ローラーを自重または押し付け機構によって押し付けて、一方のローラーの凹凸と対向ローラーの凸凹とが相互に噛み合うような機構を用いることで、上記のように凹凸の山あいが柔らかい不織布を製造することができる。
【００４０】
図１に示す不織布１１のように凸部１３が千鳥状に配置されていると、被掃除面とのなじみ感が向上する。さらに、このような千鳥状の配置と、上述の凹凸の山あいにおける自由度のある繊維との相乗作用によって、拭き取り性を向上させることができる。
【００４１】
本考案の不織布においては、圧力負荷をかけたときの厚みと、無荷重時の厚みとの差が、以下のとおりであることが好ましい。ここで、本考案の凹凸形状１２が付与された不織布１１の厚みとは、不織布の表面側の凸部１３の頂部から裏面側の凸部１３の頂部までの距離で表されるものである。詳細には、無荷重時すなわち圧力負荷が掛かっていないときの凹凸不織布の厚みをＸ（ｍｍ）とし、一方、圧力９．８０ｋＰａ（１００ｇｆ／ｃｍ２）印加時における凹凸不織布の厚みをＹ（ｍｍ）とする。この厚みＹは、平坦な不織布に凹凸エンボスを加工する前の厚みに近いものである。
なお、厚みの測定は、厚み測定器（たとえば大栄科学精機製作所社製）を用いて、所定の圧力を印加して、行うことができる。
【００４２】
そして、〔Ｙ／Ｘ〕という式で算出した値が０．１以下であることが好ましい。これによって、エンボスの凸部を掃除時の押圧力によって十分に潰すことが可能である。反対にこの値が０．１以下でないと、押圧前の状態において凸部１３が十分に現れていないことになり、見た目にも凹凸の明瞭さが乏しい状態となる。つまり、〔Ｙ／Ｘ〕の値が０．１以下であることで、本考案の不織布は、その凹凸による起伏が明瞭であり、しかも拭き取り性が良好となる。
【００４３】
不織布の剛性を示す指標として、４５度カンチレバー法（ＪＩＳ−Ｌ１０９６）がある。その方法で求められた値が小さすぎると、不織布に発生する反りかえりを抑えきれなくなる。反対にその値が大きすぎると、凹凸形状を有する不織布がシート変形しにくいものとなり、平坦な被掃除面と離間してしまい、被掃除面への追従性が低下する。その値についての良好な範囲としては、不織布のタテ方向では３０〜７０ｍｍ、ヨコ方向では２０〜６０ｍｍである。
【００４４】
また本考案の掃除用具用不織布の構成長繊維の表面には、ホコリ等を吸着しやすくするために油剤を含有させることが好ましい。油剤としては、パラフィン等の鉱物油、ポリオレフィン等の合成油、シリコーン油、界面活性剤などが挙げられる。油剤以外に、消臭剤、保湿剤、抗菌剤等の物質も好ましく用いることができる。
【００４５】
図７、図８は、本考案の掃除用具を示す。この掃除用具２１は、上述の凹凸形状１２を有する不織布１１を複数枚用い、これらを立体的に重ねて、各不織布１１、１１、・・・同士が互いに離散しないように束ねたものである。
【００４６】
詳細には、図示のように複数枚の不織布１１、１１、・・・にさらにトップシート２２が重ねられている。このトップシート２２は、不織布１１よりも剛性の高い材料、すなわち柔軟な不織布１１に比べてハリのある材料にて形成されている。そして、これら不織布１１、１１、・・・とトップシート２２とは、それらの中央部において熱接着されて互いに一体化されることで、立体的に束ねられた状態とされている。２３はその熱接着部である。
【００４７】
掃除用具２１は、このように複数の不織布１１、１１、・・・が立体的に重ねられることで、適度のボリュームとなり、例えば手に持って掃除を行なうのに好都合の形態となる。その場合は、トップシート２２側を掌に収め、その反対側を被掃除面に接触させればよい。
【００４８】
あるいは、掃除用具２１は、図示のようにグリップ２４に取り付けて使用できるように構成することもできる。このために、掃除用具２１には、グリップ２４の装着部２５を通したうえで装着部２５に掃除用具２１を保持させるための孔部２６を形成することができる。
【００４９】
上記においては、埃やゴミを捕捉するための手段として複数の不織布１１、１１、・・・のみを用いた掃除用具２１について説明した。しかし、これに代えて、不織布１１のほかに短繊維綿にて形成されたシートをも用いて掃除用具を構成することもできる。すなわち、不織布１１と短繊維綿にて形成されたシートとを混用することもできる。
【００５０】
この場合に、短繊維綿にて形成されたシートは不織布１１のような熱接着性を有しないため、立体的に束ねて一体化するために、たとえばホットメルト型接着剤などを利用することができる。あるいは、短繊維綿と、熱溶着可能な熱可塑性樹脂繊維とを混合してシートを形成することで、そのシートに熱接着性を付与するようにしてもよい。その場合の熱可塑性樹脂繊維としては、不織布１１を構成する繊維と同様または類似のものを用いることができる。不織布１１を構成する繊維と同じ繊維を用いると、条件を変えずに熱接着できるので好都合である。またこのとき、上述した不織布１１を構成する繊維と同様に、繊維形成成分が芯部に配されるとともに繊維形成成分よりも低融点の熱融着成分が鞘部に配された芯鞘型複合繊維を用いると、熱接着したときに完全な溶融が防止されて、熱接着部が所要の柔軟性を有する構成とすることができる。
【実施例】
【００５１】
次に、実施例に基づき本考案を具体的に説明する。
［実施例１］
鞘成分が融点１３０℃のポリエチレン重合体にて構成されるとともに、芯成分が融点２５８℃のポリエチレンテレフタレートにて構成され、芯鞘構成比が質量比で５０／５０であり、繊度が３．３ｄｔｅｘである芯鞘型複合長繊維を用いて、スパンボンド法により目付２０ｇ／ｍ２（厚み０．１６ｍｍ）の不織シートを製造した。この不織シートは、長繊維同士が散点状の熱圧着点により一体化されたものであった。
次に、このスパンボンド不織シートに熱エンボス加工を施した。
【００５２】
熱エンボス加工としては、外周に凹凸を設けた円形板を多数重ねてローラー表面を形成し、その円形板の間に間隔保持機構（スペーサ）を持たせており、一方のローラー表面の凸部が対向ローラー表面の凹部に深く入り込むような状態で、その間に不織シートを通すことにより不織シートに千鳥状に凹凸の成型を行った。その時、ローラー表面の凸部のみが不織シートに接触しており、接触していない箇所は熱の影響を比較的受けない状態とした。加工温度は１１０℃として、不織シートを両ロール間に通して加工した。
【００５３】
このように加工して得られた不織布では、円形板の各凸部による深絞り加工された状態、すなわち、加工部の周囲からの素材の流入によって非常に深く凹部が成型された状態であった。不織布の厚みすなわち凹凸の高さは８ｍｍ、凸部の形成密度は、不織布の片面の凸部のみを数えて５３．８個／１００ｃｍ２、凹凸の形成ピッチは、凸部間の距離を測定して、タテが１５．５ｍｍ、ヨコが１２．０ｍｍであった。換言すると、非常に凹凸が明瞭な不織布であった。一方、円形板の凸部と接触した部分以外は、構成繊維の熱融着がなされていないため自由度の大きい繊維が多く、柔らかい状態となっていた。このため、得られた凹凸不織布を１０名のパネラーが手にとって官能検査を行なったところ、同不織布は、軟らかさ、ふんわり感とも、満足できると言えるものであった。
【００５４】
同不織布について、〔Ｙ／Ｘ＝（荷重時の厚み）／（無荷重時の厚み）〕という式で算出した値は、０．１６ｍｍ／８ｍｍ＝０．０２であり、掃除時に凹凸を十分に押しつぶして平坦な被掃除面を掃除することが可能であった。
【００５５】
ＪＩＳ  Ｌ１０９６のカンチレバー法で測定した剛性は、乾燥状態で、不織布のタテ方向では４６［ｍｍ／２５ｍｍ幅］、そのヨコ方向では４３［ｍｍ／２５ｍｍ幅］であり、使用時の圧力によって、不織布の反りかえりが生じにくく、また、短繊維である綿繊維を併用した場合でも綿繊維間の開きが少なく抑えられ、十分使用に耐えられる硬さであると評価することができる不織布であった。
【００５６】
［実施例２］
実施例１に比べ、不織布の厚みすなわち凹凸の高さは４ｍｍ、凸部の形成密度は１４７．１個／１００ｃｍ２、凹凸の形成ピッチはタテが８．５ｍｍ、ヨコが８．０ｍｍであった。すなわち、実施例１に比べて、凹凸深さを浅くし、かつ凹凸の形成密度を高くした。それ以外は実施例１と同様にして、不織布を得た。
得られた凹凸不織布を１０名のパネラーが手にとって官能検査を行なったところ、同不織布は、軟らかさ、ふんわり感とも、満足できるものであった。
【００５７】
同不織布について、〔Ｙ／Ｘ＝（荷重時の厚み）／（無荷重時の厚み）〕という式で算出した値は、０．１６ｍｍ／４ｍｍ＝０．０４であり、掃除時に凹凸を十分に押しつぶして平坦な被掃除面を掃除することが可能であった。
【００５８】
ＪＩＳ  Ｌ１０９６のカンチレバー法で測定した剛性は、乾燥状態で、不織布のタテ方向では４８［ｍｍ／２５ｍｍ幅］、そのヨコ方向では４０［ｍｍ／２５ｍｍ幅］であり、使用時の圧力によって、不織布の反りかえりが生じにくく、また、短繊維である綿繊維を併用した場合でも綿繊維間の開きが少なく抑えられ、十分使用に耐えられる硬さであると評価することができる不織布であった。
実施例１に比べ凹凸が若干不明瞭であったが、使用には十分問題ないレベルのものであった。
【００５９】
［実施例３］
実施例１に比べ、不織布の厚みすなわち凹凸の高さは５ｍｍ、凸部の形成密度は５３．８個／１００ｃｍ２、凹凸の形成ピッチはタテが１５．５ｍｍ、ヨコが１２．０ｍｍであった。すなわち、実施例１と同様に、凹凸深さを大きく、かつ凹凸の形成密度を低くした。また不織布の目付けを１５ｇ／ｍ２（厚み０．１２ｍｍ）とした。それ以外は実施例１と同様にして、不織布を得た。
得られた凹凸不織布を１０名のパネラーが手にとって官能検査を行なったところ、同不織布は、軟らかさ、ふんわり感とも、満足できるものであった。
【００６０】
同不織布について、〔Ｙ／Ｘ＝（荷重時の厚み）／（無荷重時の厚み）〕という式で算出した値は、０．１２ｍｍ／５ｍｍ＝０．０２４であり、掃除時に凹凸を十分に押しつぶして平坦な被掃除面を掃除することが可能であった。
【００６１】
ＪＩＳ  Ｌ１０９６のカンチレバー法で測定した剛性は、乾燥状態で、不織布のタテ方向では４１［ｍｍ／２５ｍｍ幅］、そのヨコ方向では３１［ｍｍ／２５ｍｍ幅］であり、使用時の圧力によって、不織布の反りかえりが生じにくく、また、短繊維である綿繊維を併用した場合でも綿繊維間の開きが少なく抑えられ、十分使用に耐えられる硬さであると評価することができる不織布であった。
実施例１に比べ凹凸が若干不明瞭であったが、使用には十分問題ないレベルのものであった。
【００６２】
［比較例１］
実施例１に比べ、凹凸の形成を行なわずに不織布を得た。すなわち、長繊維同士が散点状の熱圧着点により一体化されただけの不織シートによって、不織布を構成した。
得られた不織布は、まったく凹凸が形成されていなかったため、使用時の圧力によって、不織布が反りかえるという不都合があった。
【００６３】
［掃除用具］
実施例１〜実施例３の不織布を部材に用いて、ハンディモップ式の掃除用シートを得た。この掃除用シートでは、短繊維綿の上方への反り返りが少なく、その抑制効果があった。また、平坦な床面に押圧されたときに凸部が潰れやすいことから、床面に対して一様に接しやすい傾向になり、不織布の凹部を構成する繊維と埃やゴミとの絡み合いも良好で、十分な捕捉効果を発揮できた。
【符号の説明】
【００６４】
１１    不織布
１２    凹凸形状
１３    凸部
１４    凹部
１５    熱圧着点
１６    構成長繊維
２１    掃除用具
【図１】
0003172308.tif 000003
【図２】
0003172308.tif 000004
【図３】
0003172308.tif 000005
【図４】
0003172308.tif 000006
【図５】
0003172308.tif 000007
【図６】
0003172308.tif 000008
【図７】
0003172308.tif 000009
【図８】
0003172308.tif 000010